【手続補正書】
【提出日】令和1年11月13日(2019.11.13)
【手続補正１】
【補正対象書類名】明細書
【補正対象項目名】０００５
【補正方法】変更
【補正の内容】
【０００５】
前述目的を達成するために、本発明は、結着樹脂及び離型剤を含有するトナー粒子を有するトナーの製造方法であって、
該製造方法が、下記（１−１）及び（１−２）の工程
（１−１）水系媒体中で、該結着樹脂を形成し得る重合性単量体及び該離型剤を含有する重合性単量体組成物の粒子を形成する造粒工程、
（１−２）該粒子中に含有される該重合性単量体を重合する反応工程、
を有し、
（１−１）の該造粒工程における該重合性単量体組成物中での該離型剤の結晶化温度をＴｃ（０）とし、該重合性単量体の重合転化率Ｘ（％）における該重合性単量体組成物中での該離型剤の結晶化温度をＴｃ（Ｘ）とし、該重合性単量体、該重合性単量体を重合することで得られるポリマー、及び離型剤を混合した混合液において、該離型剤が、該重合性単量体から相分離するときの該ポリマーの濃度Ｙ（％）を該重合転化率Ｘ（％）としたとき、
（１−１）の該造粒工程における該水系媒体の温度が、Ｔｃ（０）よりも高い温度であり、
（１−２）の該反応工程における該水系媒体の温度が、Ｔｃ（０）よりも高く、かつＴｃ（Ｘ）以下の温度である、
ことを特徴とするトナーの製造方法に関する。
また、本発明は、結着樹脂及び離型剤を含有するトナー粒子を有するトナーの製造方法であって、
該製造方法が、下記（２−１）及び（２−２）の工程
（２−１）水系媒体中で、有機溶媒、該結着樹脂及び該離型剤を含有する樹脂溶液の粒子を形成する造粒工程、
（２−２）該樹脂溶液に含有される有機溶媒を除去する脱溶剤工程、
を有し、
（２−１）の該造粒工程における該樹脂溶液中での該離型剤の結晶化温度をＴｃ’（０）とし、該結着樹脂の濃度Ｘ’（％）における該樹脂溶液中での該離型剤の結晶化温度をＴｃ’（Ｘ’）とし、該離型剤が該有機溶媒から相分離するときの、該有機溶媒中の該結着樹脂の濃度Ｙ（％）を該結着樹脂の濃度Ｘ’（％）としたとき、
（２−１）の該造粒工程における該水系媒体の温度が、Ｔｃ’（０）よりも高い温度であり、
（２−２）の該脱溶剤工程における該水系媒体の温度が、Ｔｃ’（０）よりも高く、かつＴｃ’（Ｘ’）以下の温度である、
ことを特徴とするトナーの製造方法に関する。
また、本発明は、結着樹脂及び離型剤を含有するトナー粒子を有するトナーの製造方法であって、
該製造方法が、下記（３−１）及び（３−２）の工程
（３−１）水系媒体中で、該結着樹脂を形成し得る重合性単量体及び該離型剤を含有する重合性単量体組成物の粒子を形成する造粒工程、
（３−２）該粒子中に含有される該重合性単量体を重合する反応工程、
を有し、
（３−１）の該造粒工程においては、該離型剤が該重合性単量体に溶解した状態であり、
（３−２）の該反応工程においては、該離型剤が該重合性単量体から相分離する前に、該離型剤を結晶化させる、
ことを特徴とするトナーの製造方法に関する。
さらに、本発明は、結着樹脂及び離型剤を含有するトナー粒子を有するトナーの製造方法であって、
該製造方法が、下記（４−１）及び（４−２）の工程
（４−１）水系媒体中で、有機溶媒、該結着樹脂及び該離型剤を含有する樹脂溶液の粒子を形成する造粒工程、
（４−２）該樹脂溶液に含有される該有機溶媒を除去する脱溶剤工程、
を有し、
（４−１）の該造粒工程においては、該離型剤が該樹脂溶液に溶解した状態であり、
（４−２）の該脱溶剤工程においては、該離型剤が該樹脂溶液から相分離する前に、該離型剤を結晶化させる、
ことを特徴とするトナーの製造方法に関する。
【手続補正２】
【補正対象書類名】明細書
【補正対象項目名】００１６
【補正方法】変更
【補正の内容】
【００１６】
すなわち、下記（１−１）及び（１−２）の工程を有し、
（１−１）水系媒体中で、結着樹脂を形成し得る重合性単量体及び離型剤を含有する重合性単量体組成物の粒子を形成する造粒工程、
（１−２）粒子中に含有される重合性単量体を重合する反応工程、
（１−１）の造粒工程における水系媒体の温度が、Ｔｃ（０）よりも高い温度であり、
（１−２）の反応工程における水系媒体の温度が、Ｔｃ（０）よりも高く、かつＴｃ（Ｘ）以下の温度である。
（Ｔｃ（０）は、造粒工程における重合性単量体組成物中での離型剤の結晶化温度を示し、
Ｔｃ（Ｘ）は、重合性単量体の重合転化率Ｘ（％）における重合性単量体組成物中での離型剤の結晶化温度を示す。
ただし、重合転化率Ｘ（％）は、重合性単量体、重合性単量体を重合することで得られるポリマー、及び離型剤を混合した混合液において、離型剤が、重合性単量体から相分離するときのポリマー濃度Ｙ（％）に相当するものである。）
【手続補正３】
【補正対象書類名】明細書
【補正対象項目名】００２１
【補正方法】変更
【補正の内容】
【００２１】
すなわち、下記（２−１）及び（２−２）の工程を有し、
（２−１）水系媒体中で、有機溶媒、結着樹脂及び離型剤を含有する樹脂溶液の粒子を形成する造粒工程、
（２−２）樹脂溶液に含有される有機溶媒を除去する脱溶剤工程、
（２−１）の造粒工程における水系媒体の温度が、Ｔｃ’（０）よりも高い温度であり、
（２−２）の脱溶剤工程における水系媒体の温度が、Ｔｃ’（０）よりも高く、かつＴｃ’（Ｘ’）以下の温度である。
（Ｔｃ’（０）は、造粒工程における樹脂溶液中での離型剤の結晶化温度を示し、
Ｔｃ’（Ｘ’）は、結着樹脂濃度Ｘ’（％）における樹脂溶液中での離型剤の結晶化温度を示す。
ただし、結着樹脂濃度Ｘ’（％）は、離型剤が有機溶媒から相分離するときの、有機溶媒中の結着樹脂濃度（％）を示す。）
【手続補正４】
【補正対象書類名】特許請求の範囲
【補正対象項目名】全文
【補正方法】変更
【補正の内容】
【特許請求の範囲】
【請求項１】
結着樹脂及び離型剤を含有するトナー粒子を有するトナーの製造方法であって、
該製造方法が、下記（１−１）及び（１−２）の工程
（１−１）水系媒体中で、該結着樹脂を形成し得る重合性単量体及び該離型剤を含有する重合性単量体組成物の粒子を形成する造粒工程、
（１−２）該粒子中に含有される該重合性単量体を重合する反応工程、
を有し、
（１−１）の該造粒工程における該重合性単量体組成物中での該離型剤の結晶化温度をＴｃ（０）とし、該重合性単量体の重合転化率Ｘ（％）における該重合性単量体組成物中での該離型剤の結晶化温度をＴｃ（Ｘ）とし、該重合性単量体、該重合性単量体を重合することで得られるポリマー、及び離型剤を混合した混合液において、該離型剤が、該重合性単量体から相分離するときの該ポリマーの濃度Ｙ（％）を該重合転化率Ｘ（％）としたとき、
（１−１）の該造粒工程における該水系媒体の温度が、Ｔｃ（０）よりも高い温度であり、
（１−２）の該反応工程における該水系媒体の温度が、Ｔｃ（０）よりも高く、かつＴｃ（Ｘ）以下の温度である、
ことを特徴とするトナーの製造方法。
【請求項２】
該重合性単量体組成物が、さらに離型剤分散剤を含有する請求項１に記載のトナーの製造方法。
【請求項３】
該重合転化率Ｘ（％）において、該離型剤分散剤が、該重合性単量体組成物に溶解している請求項２に記載のトナーの製造方法。
【請求項４】
結着樹脂及び離型剤を含有するトナー粒子を有するトナーの製造方法であって、
該製造方法が、下記（２−１）及び（２−２）の工程
（２−１）水系媒体中で、有機溶媒、該結着樹脂及び該離型剤を含有する樹脂溶液の粒子を形成する造粒工程、
（２−２）該樹脂溶液に含有される有機溶媒を除去する脱溶剤工程、
を有し、
（２−１）の該造粒工程における該樹脂溶液中での該離型剤の結晶化温度をＴｃ’（０）とし、該結着樹脂の濃度Ｘ’（％）における該樹脂溶液中での該離型剤の結晶化温度をＴｃ’（Ｘ’）とし、該離型剤が該有機溶媒から相分離するときの、該有機溶媒中の該結着樹脂の濃度Ｙ（％）を該結着樹脂の濃度Ｘ’（％）としたとき、
（２−１）の該造粒工程における該水系媒体の温度が、Ｔｃ’（０）よりも高い温度であり、
（２−２）の該脱溶剤工程における該水系媒体の温度が、Ｔｃ’（０）よりも高く、かつＴｃ’（Ｘ’）以下の温度である、
ことを特徴とするトナーの製造方法。
【請求項５】
該樹脂溶液が、さらに離型剤分散剤を含有する請求項４に記載のトナーの製造方法。
【請求項６】
該結着樹脂の濃度Ｘ’（％）において、該離型剤分散剤が、該樹脂溶液に溶解している請求項５に記載のトナーの製造方法。
【請求項７】
該離型剤の融点が６０℃以上１１０℃以下である請求項１〜６のいずれか１項に記載のトナーの製造方法。
【請求項８】
該離型剤の結晶化温度が５０℃以上１００℃以下である請求項１〜７のいずれか１項に記載のトナーの製造方法。
【請求項９】
結着樹脂及び離型剤を含有するトナー粒子を有するトナーの製造方法であって、
該製造方法が、下記（３−１）及び（３−２）の工程
（３−１）水系媒体中で、該結着樹脂を形成し得る重合性単量体及び該離型剤を含有する重合性単量体組成物の粒子を形成する造粒工程、
（３−２）該粒子中に含有される該重合性単量体を重合する反応工程、
を有し、
（３−１）の該造粒工程においては、該離型剤が該重合性単量体に溶解した状態であり、
（３−２）の該反応工程においては、該離型剤が該重合性単量体から相分離する前に、該離型剤を結晶化させる、
ことを特徴とするトナーの製造方法。
【請求項１０】
結着樹脂及び離型剤を含有するトナー粒子を有するトナーの製造方法であって、
該製造方法が、下記（４−１）及び（４−２）の工程
（４−１）水系媒体中で、有機溶媒、該結着樹脂及び該離型剤を含有する樹脂溶液の粒子を形成する造粒工程、
（４−２）該樹脂溶液に含有される該有機溶媒を除去する脱溶剤工程、
を有し、
（４−１）の該造粒工程においては、該離型剤が該樹脂溶液に溶解した状態であり、
（４−２）の該脱溶剤工程においては、該離型剤が該樹脂溶液から相分離する前に、該離型剤を結晶化させる、
ことを特徴とするトナーの製造方法。